제조 예 4 에서 얻 어 진 아세틸화 셀룰로오스 부직포 에 , 열경화성 수지 전구체 의 수소 첨가 비스 페놀 형 에폭시 수지 YX 8000 ( JER 사 제조 ) 100 중량 부 와 경화제 CP - 77 ( 아데 카사 제조 ) 5 중량 부 의 혼합액 을 함침 시키 고 , 감압 하 에서 하룻밤 정치 시켰 다 . 이것 을 유리판 2 장 사이 에 끼우 고 , 100 ℃ 의 오븐 내 에 3 시간 정치 시켜 열 경화 시켰 다 . 경화 후 , 유리판 으로부터 떼 어 내 고 , 두께 98 ㎛ 의 양호 한 셀룰로오스 섬유 복합체 를 얻 었 다 . 물 성 을 표 1 에 기재 한다 .